СПОСОБ ПОЛУЧЕНИЯ КОМПОЗИЦИИ ПОЛИЭФИРНОГО ПОЛИМЕРА, ВКЛЮЧАЮЩЕЙ ПОЛИЭФИРНЫЙ ПОЛИМЕР, СОДЕРЖАЩИЙ ФУРАНОВЫЕ ЗВЕНЬЯ, И ПОЛУЧАЕМАЯ ПРИ ЭТОМ КОМПОЗИЦИЯ ПОЛИЭФИРНОГО ПОЛИМЕРА, А ТАКЖЕ ЕЕ ПРИМЕНЕНИЕ

1. Способ получения композиции полиэфирного полимера, включающей полиэфирный полимер, содержащий фурановые звенья, отличающийся тем, что указанный способ включает стадию:
- взаимодействия циклического полиэфирного олигомера, в присутствии катализатора, на стадии полимеризации с раскрытием кольца в условиях температуры реакции и длительности реакции, достаточных для получения полиэфирного полимера, содержащего фурановые звенья, где либо: (I) циклический полиэфирный олигомер включает структуру:
где каждая из групп A представляет собой необязательно замещенную линейную, разветвленную или циклическую алкильную, фенильную, арильную или алкиларильную группу, и m обозначает целое число от 1 до 20, предпочтительно, от 2 до 15, и наиболее предпочтительно, от 3 до 10,
и полиэфирный полимер, содержащий фурановые звенья, включает структуру:
где А определен ранее и n обозначает целое число от 10 до 1000000,
либо (II) циклический полиэфирный олигомер включает структуру:
где каждая из групп В представляет собой необязательно замещенную линейную, разветвленную или циклическую алкильную, фенильную, арильную или алкиларильную группу, и n' обозначает целое число от 1 до 20, предпочтительно, от 2 до 10, и m определен ранее, и полиэфирный полимер, содержащий фурановые звенья, включает структуру:
где B, n' и n определены ранее.
2. Способ по п. 1, отличающийся тем, что указанная температура реакции составляет от 25 до 350, предпочтительно, от 80 до 300, и наиболее предпочтительно, от 110 до 280°C, и где длительность реакции составляет от 10 до 300, предпочтительно, от 20 до 240, и наиболее предпочтительно, от 30 до 180 минут.
3. Способ по п. 1, отличающийся тем, что указанный катализатор выбран из основания, предпочтительно, алкоксида металла или катализатора на основе кислоты Льюиса, и стадия полимеризации с раскрытием кольца предпочтительно проводится в присутствии инициатора, содержащего по меньшей мере одну или несколько гидроксильных групп.
4. Способ по п. 3, отличающийся тем, что указанный катализатор представляет собой катализатор на основе кислоты Льюиса, предпочтительно алкоксид или карбоксилат олова или цинка, или алюминия, или титана, и где указанный инициатор присутствует и выбран из группы, состоящей из воды, 1-октанола, 2-этилгексанола, 1-деканола, изодецилового спирта, 1-ундеканола, 1-додеканола, 2-метил-2-пропанола, 4-фенил-2-бутанола, 1,3-пропандиола и пентаэритрита.
5. Способ по п. 4, отличающийся тем, что указанный катализатор на основе кислоты Льюиса представляет собой октоат олова и инициатор представляет собой либо 1-октанол, либо 2-этилгексанол.
6. Способ по любому из пп. 1-5, отличающийся тем, что указанный катализатор присутствует, относительно массы циклического полиэфирного олигомера, в количестве от 1 ч./млн до 1 мас.%, предпочтительно, от 10 до 1000 ч./млн, и более предпочтительно, от 50 до 500 ч./млн.
7. Способ по любому из пп. 3-5, отличающийся тем, что указанный инициатор присутствует в количестве от 1 до 100, предпочтительно, от 10 до 50 ммоль на кг циклического полиэфирного олигомера.
8. Способ по любому из пп. 1-5, отличающийся тем, что указанная стадия полимеризации с раскрытием кольца проводится в циркуляционном реакторе 100 и в реакторе идеального вытеснения 200, где один из этих реакторов или оба реактора, 100 и 200, предпочтительно оснащены статическими перемешивающими элементами и оборудованием для теплопередачи.
9. Способ по любому из пп. 1-5, отличающийся тем, что указанный способ дополнительно включает последующую стадию деволатилизации, на которой удаляются непрореагировавший циклический олигомер или другие летучие компоненты от полиэфирного полимера, содержащего фурановые звенья, полученного на стадии полимеризации с раскрытием кольца, где предпочтительно указанная стадия деволатилизации проводится в расплавленной массе с использованием вакуума и/или в потоке инертного газа.
10. Способ по п. 9, отличающийся тем, что указанная стадия деволатилизации проводится с использованием одного или нескольких экструдеров, предпочтительно, двухшнековых экструдеров, пленочных испарителей, испарителей с падающей пленкой, роторных испарителей, роторных дисковых испарителей, центрифужных испарителей, плоских листотрубных испарителей, статических камер расширения, включающих специальные механизмы для распределения, или с использованием их сочетаний.
1
11. Способ по любому из пп. 1-5, отличающийся тем, что либо: (A) циклический полиэфирный олигомер, содержащий структуру Y, включает конкретную структуру:
1
где m определен ранее, и полиэфирный полимер, содержащий фурановые звенья и включающий структуру Z, включает конкретную структуру:
где n определен ранее,
1
либо (B) циклический полиэфирный олигомер, содержащий структуру Y, включает конкретную структуру:
1
где m определен ранее, и полиэфирный полимер, содержащий фурановые звенья и включающий структуру Z, включает конкретную структуру:
где n определен ранее.
12. Композиция полиэфирного полимера, получаемая по способу согласно любому из пп. 1-11, где указанная композиция полиэфирного полимера включает:
1
2
- полиэфирный полимер, содержащий фурановые звенья и включающий либо структуру Z, либо Z,
и
1
2
- циклический полиэфирный олигомер, включающий структуру Y или Y, предпочтительно в концентрации менее 5, более предпочтительно, менее 1, и еще более предпочтительно, менее 0,5 вес.% в составе данной композиции.
1
2
13. Композиция полиэфирного полимера по п. 12, где указанный полиэфирный полимер, содержащий фурановые звенья и включающий либо структуру Z, либо Z, также характеризуется показателем полидисперсности на уровне менее 3, предпочтительно 2,5, и наиболее предпочтительно, 2,1.
14. Композиция полиэфирного полимера по п. 12 или 13, где либо:
1
1
(A) полиэфирный полимер, содержащий фурановые звенья, включает в более конкретном варианте структуру Z' и циклический полиэфирный олигомер включает в более конкретном варианте структуру Y', либо
1
1
(B) полиэфирный полимер, содержащий фурановые звенья, включает в более конкретном варианте структуру Z" и циклический полиэфирный олигомер включает в более конкретном варианте структуру Y".
15. Применение композиции полиэфирного полимера по любому из пп. 12-14 в процессах экструзии, инжекционного формования или формования раздувом.